(57)【特許請求の範囲】
【請求項１】
支持組織、歯組織、骨組織及び骨関節組織の吸収／置換のための生体材料用組成物であって、
−20:80〜70:30の範囲の比率のβリン酸三カルシウム（Ａ）とヒドロキシアパタイト（Ｂ）との混合物、又はリン酸チタンカルシウム（Ca（Ti）４（PO4）６）（Ｃ）からなる無機質相40〜75重量％、及び
−セルロース由来の非イオン性ポリマーの水溶液からなる液相60〜25重量％からなる組成物。
【請求項２】
無機質相がβリン酸三カルシウム（Ａ）40％及びヒドロキシアパタイト（Ｂ）60％からなることを特徴とする請求項１に記載の組成物。
【請求項３】
無機質相が、直径80〜200μｍの範囲の粒径を有する粉末からなること特徴とする請求項１又は２に記載の組成物。
【請求項４】
液相のセルロース由来の非イオン性ポリマーがヒドロキシプロピルメチルセルロースであることを特徴とする請求項１又は２に記載の組成物。
【請求項５】
液相のポリマーの濃度が、0.5〜４重量％の範囲であることを特徴とする請求項１から４のいずれかに記載の組成物。
【発明の詳細な説明】
本発明は、吸収／置換作用を生起させることを目的とする、支持組織、歯組織、骨組織及び骨関節組織の充填用生体材料（bio−material）の、注射可能な組成物に関する。
リン酸カルシウム粒子及び生物接着剤をベースとする骨代用品は従来技術から公知である。
Ann.Oto.Rhino.Laryngol.101:1992において、G.DACULSIらは、乳突洞充填用の微小孔性二相リン酸カルシウム組成物の効能について記載している。
同著者らはさらに、長骨の外科的修復用（Journal of Biomedical Materials Research,第24巻,379−396）及び脊椎の関節固定術（Clinical Orthopadics and Related Research,248,1989,169−175）における巨大孔性二相リン酸カルシウム組成物の効能についても記載している。
さらに、特開平３−011006号明細書は、少なくとも60％のαリン酸三カルシウム及びヒドロキシアパタイト及び／又はモノリン酸カルシウムからなる無機質相とカルボキシメチルセルロースを含む液相とを含む硬質組織用セメントについて記載している。
しかし、そのような組成物は、αリン酸三カルシウムの過剰な溶解度のために、硬質組織の吸収／置換プロセスを可能にするには安定性が十分でないという不利点を有している。さらに、該組成物は有害な炎症性反応を生起させやすい。それに加えて、この混合物はカルシウムイオノマーを形成し、これは、該混合物がその形成の瞬間から硬化するために数分後には注射するには不適となる。この組み合わせは、数日後に水が放出することによる体積収縮、及び特にオートクレーブで滅菌した後の混合物の粘度の降下という２重の不安定性を有している。該組成物は、「即使用可能」、無菌且つ注射可能な材料を形成し得ない。
本発明は無機質相に充填され、整復性であり且つ経皮経路で注射し得る生体材料組成物を供給することを目的とする。
特に該生体材料は、以下の特性を有していなければならない：
−  滅菌可能であること；
−  生体内で毒性でないこと；
−  石灰化面を誘導する強力な鉱物電荷を有していること；
−  分散剤がベクターの役割を果たすだけで、有害な炎症性反応を起こすことなく経時的に消滅すること；
−  そのレオロジーが注射を可能にするようなものであること；且つ
−  使用が容易であること。
この目的は本発明により達成された。本発明の主題は、支持組織、歯組織、骨組織及び骨関節組織の吸収／置換のための生体材料用組成物であり、該組成物は、
−  20:80〜70:30の範囲の比率のβリン酸三カルシウム（Ａ）とヒドロキシアパタイト（Ｂ）との混合物、又はリン酸チタンカルシウム（Ca（Ti）４（PO4）６）（Ｃ）からなる無機質相40〜75重量％、及び
−  セルロース由来のポリマーの水溶液からなる液相60〜25重量％
からなる。
式Ca（Ti）４（PO4）６のリン酸チタンカルシウム（CTP）はNasicon様のカルシメタロホスフェート（calci−metallo−phosphate）タイプのものであるのが好ましい。
無機質相は、化合物（Ａ）を40％、ヒドロキシアパタイト（Ｂ）を60％含むのが有利である。
無機質相は、組成物の生成の際にその粒径が80〜200μｍの粉末又は顆粒に粉砕且つサイジングされる高温焼結粉末からなる。粒径は、吸収速度及び注射の際のレオロジーに応じて選択される。直径が80μｍ未満の粒子は吸収速度が速すぎ、直径が200μｍより大きい粒子は注射の際のレオロジーの点で問題がある。
液相の粘弾性ポリマーは、非イオン性ポリマー、特にヒドロキシプロピルメチルセルロースである。好ましいヒドロキシプロピルメチルセルロースは、19〜24％のメチル基及び４〜12％のヒドロキシプロピル基によるモル置換を有している。該ポリマーは高重合度を有している。その重量平均分子量は100,000より大きいのが好ましく、500,000〜1,000,000の範囲であるのが有利である。
水性相は、注射用最終組成物のレオロジー特性、従って粘弾性を考慮して決定される。
このためには、ポリマーの濃度は、水性相の0.5〜４重量％の範囲、好ましくは0.5〜２重量％の範囲であるのが有利である。
本発明の組成物は、無機質相及び水性相の構成成分を混合することにより得られる。
無機質相を構成するβリン酸三カルシウム又はCTP及びヒドロキシアパタイトの顆粒又は粉末は、DACULSIらにより記載されている方法（Rev.Chir.Orthop.,1989,75（２）:65−71）によって得られる。
エチレンオキシドによる滅菌は、「即使用可能」材料に対しては不可能である。実際には、該混合物の成分はそれらの乾燥形態で滅菌しなければならず、それには注射前に外科医による操作を必要とする。この操作は困難且つ非再現性である。
本発明によれば、該組成物の滅菌は、水性相のポリマー成分を所望の最終粘度の関数として決定される粘度が得られるまで水に溶解して行う。次いで得られた溶液を無機質相と混合し、得られた組成物を密閉され且つオートクレーブ中121℃で20分間滅菌したバイアル容器に導入する。
組成物の初期粘度（ポリマー濃度）は、滅菌後の所望粘度、即ち上記に定義のポリマー濃度を得るように調整しなければならない。
本発明の組成物は、吸収／置換作用の生起を目的とした生体の硬質組織の骨充填材料として用いることが可能である。該材料は特に、関節インプラント若しくはプロテーゼ関連充填材料として、又は腫瘍切除の際の充填材料として用いることが可能である。
従って本発明はさらにヒト又は動物の身体の治療法にも関し、該方法は、通常、支持組織、歯組織、骨組織又は骨関節組織が占拠している部位に、該組織の吸収／置換作用を生起させるために、本発明の組成物を経皮注射により投与することからなる。
適用の例としては椎間平板の置換がある。
本発明の組成物は経皮経路により注射し得る。
該注射は、滅菌注射器及び使い捨てプランジャーを備えた接続具を含む装置、例えば、オートクレーブで滅菌した注射器〔参照番号440,Seringue Hawe−Centrix C−Ｒ（登録商標）,Mark III〕及び接続具（参照番号445）を含むHAWE NEOS DENTALという商品名で市販されている装置により行うことができる。
本発明の組成物の実施例により動物において得られた結果を以下に説明する。
組成物の実施例
57.5重量％のβリン酸三カルシウム及びヒドロキシアパタイトからなる組成物を得るように、βリン酸三カルシウム40重量％及びヒドロキシアパタイト60重量％からなり且つその中の95％が80〜200μｍの範囲の粒径を有する顆粒を19〜24％のメチル基及び４〜12％のヒドロキシプロピル基によるモル置換及び高重合度を有する２％のヒドロキシプロピルメチルセルロースを含む水溶液と混合した。
このようにして調製した組成物をオートクレーブで滅菌した。
ビーグル犬における生体内研究
A.実験手順
R.K.GURR及びP.McAFEEにより記載された２つの連続アクセス経路（“Roentgenographic and biomechanical analysis of lumbar fusions:A canine model";J.Orthop.Res.,1989,7:838−848）を繰り返したが、但し、開放脊柱管上での手術は行わず、その代わりに、L3/L4及びL4/L5の２レベルで不安定化した。
切除をL3とL5の間の棘上及び棘突起間靭帯に限定した。関節面切除には、L3の尾部の関節突起（AP）、L4の頭部及び尾部AP、最後にL5の頭部APが含まれた。
前柱のレベルで、ALL及び円板状開窓を切開した後で、L3/L4及びL4/L5で円板切除を行った。
４本の脚をしばった犬を腹臥位に置いた。L2、L3、L4、L5及びL6の腰部棘突起（SP）を第13肋骨に関して位置決めし、棘突起の中央線に沿って皮膚及び胸腰筋膜を切開した。
骨膜剥離子を用いて両側の共通筋肉塊を骨膜下で除去し、それによって関節突起までの層を解剖することができた。
必要に応じてタンポン挿入及び凝固により止血をした。次いでL3、L4及びL5レベルを検査して確実に位置決めし、該レベルで横突起（TP）の基部の解剖を継続した。
これによって肉茎標的の位置決めが可能になった。肉茎標的は、TPの基部の下半分を横切る水平線上の関節塊の外側に位置しており、厳密な額面中で、外側から内側に且つ後方から前方へ45゜に照準を定めた。
大静脈に係わる血管のリスクを最小限にするために、上記の手術において、左側から腰部脊柱への前方アプローチを行った。
左肋骨下の角を十分に露出するために、胸腰椎蝶番のレベルにブロックを用いて動物をその右側臥位に置いた。
ビーグル犬の体から何回かの切除を行って、第13肋骨下に直接アクセスすることにより、円板レベルL3/L4及びL4/L5へのアクセスがかなり容易になることが確認された。
第13肋骨の下端に平行に該下端の３〜4cm下の線に沿って皮膚切開を行った。
皮膚切開は、皮膚の壊死のリスクを回避するために後部から精密に切開し始め、10cmほどにわたって切開した。
斜筋をその繊維方向に分離したが、犬の場合、腹膜が横筋の深部筋膜に強固に付着していて裂けやすいので、横筋に注意を払うことにより、気腹の危険を犯さずに腹膜後の剥離が可能になった。
該筋肉をその脊椎付着部レベルで切り離し、脊柱の前面を隠蔽している側腹の腰筋及び方形筋を露出した。
脊椎体へのアクセスは、結紮して区分した左側腰動脈及び血管並びに腰部内蔵神経によってはばまれている。
Ｈ型電気楊柳刀を用いて腹側筋肉面を開いて２つの有脚筋肉弁をつくり、次いでへら及び切骨器鉗子を用いて円板の前面を露出した。大動脈及び腹膜を横にして椎骨体の下で可撓性弁により保護した。
光増幅器で新規に位置決めした後で円板切除を行った。最初の段階で、ダガー楊柳刀を用いて円板状窓を切り抜き、この開口を介して増大寸法のキューレットを用いて核部を徐々にくりぬいた。
椎骨板まで剥離を続け、椎骨板を広げて海綿状組織領域に到達した。
円板状空隙を上記の注射装置により２レベルで充填した。筋肉弁を脊椎の前面の数箇所で整復し、排液することなく壁を３平面で再び元のように閉じた。
骨接合の後、多相材料をL3/L4及びL4/L5で円板状空隙に加圧注射した。
６カ月後、Nesdonal（登録商標）の致死注射により動物を殺した。
B.結果
８匹の犬からなる群の中の２匹がすぐに中枢運動神経への損傷による対麻痺性の神経系合併症を発症した。該動物をD6で殺した。
他の６匹の犬には何ら問題がなく、24時間後には再び歩き始め、手術後第１週目の終わりには、走ったり遊んだりした。
これら６匹の犬を注射後６カ月してから殺した。
2.5カ月後組織学切片を作製したが、実質的に成熟した新しい骨組織が観察された。粒子間骨橋により密なメッシュ骨格が再構成され、この骨は明らかに層板構造を示している。
実質的に全ての初期生体材料がこの構築物で置換されたが、これは、炎症性反応を起こさずに生成物内部に細胞の拡散が良好に行われたことを示している。
これらの良好な結果は、６カ月後に新しい骨組織が成熟を続けていたことにより確認された。
生物適合性についての相補的研究（皮下部位、筋肉内及び軟骨への注射）により、注射された物質が良好な耐性を有し且つ分解が速やかであることがさらに示された。
ニュージーランド白ウサギ（雌）における生体内研究
A.実験手順
この実験に用いた動物は全て成体であり、同一の体重（約2.8kg）を有していた。用いた注射部位は大腿骨の骨髄内部位であった。
各動物の両方の大腿骨を手術したが、ウサギは両側手術による血液の損失に対しては抵抗力が弱いので、手術は異なる日に（手術間に最低１週間の間隔をあけて）行った。常に先ず左大腿骨を手術した。
手術する脚を手術の数分前に手術室から離れた密閉された場所で剃毛した。抗生物質による予防法は用いなかった。
麻酔プロトコルは以下の通りであった：
0003559565.tif 000002
−  15mlのRinger Lactate and Clucose 5％（登録商標）（Labo.Aguettant,Lyons）を耳の静脈アクセス経路を介して３回注射することによる血液損失の手術後補償。
厳密な無菌条件下に手術を行った。
麻酔した動物を４本の足をしばって背面臥位に置く。手術する側の膝の下にブロックを滑り込ませて、この膝の約30゜の屈曲を維持する。次いで局所的且つ関節内麻酔の前と後にポリビドンヨウ素（polyvidone−iodine）溶液で手術部位を消毒する。
次いで開口部のある滅菌布を用いて手術部位を隔離する。
手術段階は以下の通りである：
−  長さ約3cmの内部側膝蓋骨の皮膚切開；
−  切開部上部に位置する固定血管茎の鉗子による血液凝固；
−  内部膝蓋骨翼及び関節包の切開；
−  膝蓋の側方脱臼；
−  直径2mmの穿孔ビットを用いた滑車様溝中の通路の穿孔（該穿孔は大腿骨の骨髄内解剖学により「ガイド」される）；
−  直径4mmの穿孔ビットによる骨髄内腔の慎重なリーミング（該リーミングは先の穿孔によりガイドされる）；
−  骨髄内脂肪及びリーミングによる骨破片を全て除去するための生理食塩水を用いた大腿骨骨髄腔の徹底的な洗浄；
−  大腿骨のリーム骨髄腔への材料（上記）の逆行性緩性注射；
−  インプラント〔直径2.5cmの平滑表面を有するチタン合金（Ti6Al4V）からなるピン〕が関節から突出しないように、該インプラント全体の手動導入；
−  インプラントの導入の際に排出された剰余物質の生理食塩水及びへらによるクリーニング；
−  膝蓋の整復；
0003559565.tif 000003
−  オーレオマイシンを含む膜のアクセス経路上の皮膚への噴霧。
手術時間：約25分。
手術中にも手術後にも抗生物質療法は全く用いなかった。
0.25gのチオペンタルナトリウム〔Nesdonal（登録商標）,
0003559565.tif 000004
全動物を殺した。
B.結果
1.組織学的分析（ウサギ12匹）
１、３、６及び９週に作製した組織学切片から、無機質相の粒子の累進的なコロニー化による骨付着の求心的な進行及び無機質相を構成する粒子の特に骨端部位での急速な消滅と同時に発生する層板骨の出現が明らかに示された。
12週で、骨端部位並びに骨幹端及び骨幹部位の粒子は、高比率で断片に分化し、大部分がハバースモードで組織化された密なメッシュの層板骨構造によりコロニーを形成した。
インプラントと接触した付着骨は43.7±5.2であった。
無機質相の粒子により占められた表面は28.6±13.2％であった。線維性組織は全く見られなかった。
本発明の組成物の代わりにポリメチルメタクリレートを用いた比較研究により、非石灰化骨様動物によって累進的にコロニー化された原線維網が出現することが示された。
2.機械的摘出試験
これらの試験の目的は、大腿骨骨幹からインプラントを引きはがすのに必要な力を種々の時間間隔で評価することであった。
Isomat Plus Precision Saw（登録商標）機で、冷凍大腿骨をピンの上端の丁度上で横に切断した。
固定装置は以下から構成される：
−  大腿骨の円板状骨端が計測量のアクリル性セメントにより固定されたアルミニウムカップ（該カップとインプラントの外側部上にはめ込まれた連動式装置により、大腿骨はインプラントがけん引軸と平行になるように固定される）；
−  カップ下部の中心にネジ留めされ、３つの立体平面に可能な配向を与えるカルダンシャフト。
カップ及びカルダンシャフトからなるアセンブリーをMTS 810（登録商標）機（Material Testing System,USA）の表面板に接続した。
該けん引装置は以下から構成される：
−  ピンの基部端を保持するラックを備えたBlack and Decker（登録商標）マンドレル；
−  該マンドレルをひずみ計に接続するケーブル〔該ひずみ計はMTS 810（登録商標）機の可動部上に固定されている〕。
実際的な実行：
けん引セルの移動速度を１分間につき0.5mmに設定した。
試験をプロット表に記録した。各試料について典型的な力（ニュートン）／移動（mm）曲線を得た。
式:Re＝F/πDLを用いて摘出に対する最大抵抗（Re in MPa）を決定した。該式中、
−  Ｆは、摘出試験の間にインプラントに加えられる最大の力（ニュートン）であり、
−  Ｄは、インプラントの直径（2.5mm）であり、
−  Ｌは、骨と接触するインプラントの長さ（30mm）である。
結果についての統計的分析は、リスクα＝0.05を用いたANOVA分散分析試験に従って行った。
36個の大腿骨について試験を行った。12週での摘出に対する抵抗は、本発明の組成物については平均58.83（±17.83）MPaであった。
それに反して、メチルメタクリレートをベースとするセメントの場合には、平均抵抗は140.33（±8.96）MPaであった。